(57)【要約】  本発明は、ゲル粒子を乾燥させるための、特にエアロゲルを製造するための方法であって、ゲル粒子（Ｐ１）と溶媒（ＬＭ）を含む懸濁液を提供することと、前記懸濁液を二酸化炭素が向流で流れるカラムに導入することと、前記カラムから乾燥したエアロゲル粒子を除去することを含み、前記懸濁液は前記カラムの頂部領域に導入され、前記乾燥したエアロゲル粒子は前記カラムの下部領域で除去され、前記カラムの圧力及び温度は、二酸化炭素と溶媒の混合物が実質的に超臨界、又は超臨界であるように設定される、方法に関する。前記エアロゲル粒子は、排出容器及び連続減圧の両方を介して排出され得る。本発明はさらに、このような方法によって得ることができる又は得られたエアロゲル粒子、及び、医療及び医薬用途のための、食品のための添加剤又は添加剤の担体材料としての、触媒担体としての、化粧品、衛生、洗浄及びクリーニング用途のための、センサー製造のための、断熱材のための、又はＶＩＰのコア材料としての、本発明によるエアロゲル粒子の使用に関する。【特許請求の範囲】
【請求項１】
ゲル粒子を乾燥させるための、特にエアロゲルを製造するための方法であって、
（ｉ）ゲル粒子（Ｐ１）と溶媒（ＬＭ）を含む懸濁液を提供する工程と、
（ｉｉ）前記懸濁液を二酸化炭素が向流で流れるカラムに導入する工程と、
（ｉｉｉ）前記カラムから乾燥したエアロゲル粒子を除去する工程と、
を含み、
前記懸濁液は前記カラムの頂部領域に導入され、前記乾燥したエアロゲル粒子は前記カラムの下部領域で除去され、
前記カラムの圧力及び温度は、二酸化炭素と溶媒の混合物が実質的に超臨界、又は超臨界であるように設定される、方法。
【請求項２】
前記ゲル粒子が向流中で沈降する、請求項１に記載の方法。
【請求項３】
得られた前記エアロゲル粒子は、バルブフリー方式で連続的に除去される、請求項１又は２に記載の方法。
【請求項４】
ＣＯ２質量流量は乾燥したエアロゲル粒子が得られるように設定される、請求項１〜３のいずれか１項に記載の方法。
【請求項５】
前記ゲル粒子は、２０μｍから１０００μｍの範囲の平均直径を有する、請求項１〜４のいずれか１項に記載の方法。
【請求項６】
前記ゲル粒子は、２から１００ｎｍの範囲の平均細孔径を有する、請求項１〜５のいずれか１項に記載の方法。
【請求項７】
前記溶媒（ＬＭ）は、メタノール、エタノール、プロパノール、ブタノール、ペンタノール及びヘキサノールからなる群から選択される、請求項１〜６のいずれか１項に記載の方法。
【請求項８】
請求項１〜７のいずれか１項による方法によって得ることができる又は得られたエアロゲル粒子。
【請求項９】
医療及び医薬用途のための、食品のための添加剤又は添加剤の担体材料としての、触媒担体としての、化粧品、衛生、洗浄及びクリーニング用途のための、センサー製造のための、断熱材のための、又はＶＩＰのコア材料としての、請求項８に記載のエアロゲル粒子の使用、又は請求項１から７のいずれか１項に記載の方法によって得られた又は得ることができるエアロゲル粒子の使用。
【発明の詳細な説明】
【技術分野】
【０００１】
本発明は、ゲル粒子の乾燥方法、特にエアロゲルを製造するための方法であって、ゲル粒子（Ｐ１）及び溶媒（ＬＭ）を含む懸濁液を提供すること、該懸濁液を二酸化炭素が向流で流れるカラムに導入すること、乾燥したエアロゲル粒子をカラムから除去することを含み、該懸濁液がカラムの頂部領域に導入され、乾燥したエアロゲル粒子がカラムの下部領域で除去され、カラム内の圧力及び温度は、二酸化炭素及び溶媒の混合物が実質的に超臨界状態にあるか、又は超臨界状態にあるように設定されている、ゲル粒子の乾燥方法、特にエアロゲルを製造するための方法に関する。エアロゲル粒子は、排出容器及び連続減圧の両方を介して排出され得る。本発明はさらに、このようなプロセスによって得ることができる又は得られたエアロゲル粒子、及び、医療及び医薬のための、食品のための添加剤又は添加剤の担体材料としての、触媒担体としての、化粧品、衛生、洗浄、クリーニング用途のための、センサー製造のための、断熱材のための、又は、ＶＩＰのコア材料としての、本発明によるエアロゲル粒子の使用に関する。
【背景技術】
【０００２】
無機エアロゲル又は有機エアロゲルなどの多孔質材料は、様々な用途に適している。例えば、数ミクロメートルの粒径範囲及び少なくとも７０％の高い気孔率を有する多孔質材料は、理論的考察では特に優れた断熱材である。
【０００３】
有機及び無機エアロゲル及びキセロゲル、ならびにそれらの製造方法は、先行技術から知られている。ゲルから多孔質材料、例えばエアロゲルを得るためには、液体を除去しなければならない。簡単のために、以下では、この工程を乾燥と呼ぶ。
【０００４】
加圧装置で連続的に粒子を製造する場合、周囲圧に製造される粒子の連続的な減圧が特に問題となる。バルブを用いて粒子流体流を減圧する際に生じる問題としては、特に、バルブの摩耗やブロッキングが挙げられる。バルブを介する連続的な減圧又は排出容器を介する半連続的減圧に加えて、出口流量を調節するために様々な装置を使用した粒子流体流を減圧するための連続バルブフリーの方法が知られている。
【０００５】
ゲルの超臨界乾燥のための方法もまた、先行技術から知られている。超臨界乾燥では、多孔質粒子、特にメソ多孔質及びマクロ多孔質粒子の特性が、収縮中に完全に又は部分的に失われるため、メソ多孔質粒子中に存在する流体の界面張力は、乾燥時のメソ多孔質及びマクロ多孔質粒子の収縮を大きく防止する目的で完全に又は大幅に除去される。このようなゲルの超臨界乾燥によって得られる生成物をエアロゲルと呼ぶ。特別な注意を払わないゲルの体積が大きく収縮してキセロゲルが生成される従来の乾燥とは異なり、臨界点付近又は臨界点以上での乾燥では、わずかな体積収縮（１５％未満）しか起こらない。
【０００６】
ＵＳ２８６８２８０及びＵＳ４８４５０５６は、超臨界乾燥によってエアロゲル粒子を製造するための連続方法を開示している。ここでは、ポンプを使用して、ゲル粒子を取り囲む流体の臨界圧力以上の圧力に、ゲル懸濁液を加圧する。懸濁液は、加熱されたパイプを通って流れ、流体の臨界温度を超える温度になり、次いで断熱的に減圧される。形成されたエアロゲル粒子は、ガスサイクロン及び／又はフィルタによってガス流から分離される。
【０００７】
ＵＳ２８６８２８０は、超臨界乾燥された無機エアロゲル粒子を製造するための連続方法を記載している。ゾルは、高温高圧で管状反応器内で連続的にゲル化され、流体が超臨界状態にある反応器の末端でバルブを介して減圧される。
【０００８】
ＵＳ４８４５０５６は、管状反応器内で、液相の臨界圧力を超えてアルコキシドの加水分解によるゾルの連続製造を有するエアロゲル−セラミック粉末の連続製造方法を開示している。加水分解後、ゾルは連続的に加熱ゾーンに運ばれ、液相の臨界温度を超える温度に達した後、超臨界流体中に懸濁して存在するセラミック粉末は、断熱的に減圧される。
【０００９】
エアロゲルを連続的に減圧するためには、２つのタイプのエアロゲル製造：１．高温超臨界乾燥（ＨＴＳＣＤ）と、２．低温超臨界乾燥（ＬＴＳＣＤ）を区別しなければならない。上記で規定された方法は、ＨＴＳＣＤ方法を用いた連続的方法であり、それはエアロゲル粒子の連続的減圧をも含む。
【００１０】
超臨界流体としてＣＯ２を用いるＬＴＳＣＤ方法では、粒子を連続的に減圧する真に連続な方法は存在しない。現在の先行技術では、ＣＯ２乾燥エアロゲルは、バッチで、０．０５〜５バール／分の遅い減圧速度によって減圧される。（ＵＳ７，７８１，４９２Ｂ２、ＵＳ９，０７３，７５９Ｂ２、ＵＳ２０１７／００８１４９４Ａ１、ＷＯ２０１８／００７７４０Ａ１、ＵＳ５，３０６，５５５）
【００１１】
ＵＳ５，６８６，０３１では、エアロゲルを頑丈な容器に封入するための特別な装置が、通常の２０〜２００倍の減圧速度を選択することを可能にしている。通常の減圧速度として０．３５バール／分が与えられている。
【００１２】
ＷＯ２０１８／００７７４０Ａ１は、より迅速な減圧を可能にするために、減圧前にＣＯ２を窒素と置換している。減圧速度は正確には規定されていないが、減圧が数時間以内ではなく数分以内で可能となる。
【００１３】
ＵＳ６，６７０，４０２は、減圧速度を増加させるために、減圧前又は減圧中に、超臨界ＣＯ２を非反応性、非凝縮性の流体と置換し、物質移動を促進するために、様々な周波数の圧力パルスを適用する技術を開示している。
【００１４】
ＵＳ３，１９５，６１３は、長いパイプにおけるエチレン重合の例を用いて、約３０バールから周囲圧力までの固液混合物の連続減圧の方法を開示している。該減圧により、液体の（部分的な）フラッシュ蒸発が起こり、それに伴う体積膨張により、圧力降下がさらに増大する。出口流は、不活性ガス流でブランケットするか、又は出口ノズルの断面積又は長さを変えることで調整される。
【００１５】
ＵＳ７，７３１，７８３Ｂ２は、圧力降下を増加させるための追加の内部構造体を有する長尺パイプと、出口粒子ガス流を調節するための装置を介して、ガス−固体系を連続的に減圧するための方法を開示している。
【００１６】
ＨＴＳＣＤプロセスによる連続乾燥のための前記方法の欠点は、並流で乾燥流体及びゲル粒子を誘導することである。粒子が懸濁している流体流全体は、出口において超臨界状態でなければならない。この流体の臨界温度の加熱のためには、大量のエネルギーを必要とする。さらに、必要とされる高温のために、該方法は、例えばバイオポリマー系のゲルなどの有機物の連続的な超臨界乾燥には適していない。
【００１７】
温度感受性エアロゲルの超臨界乾燥のために広く使用されている方法は、混合物の臨界圧力を超える圧力及びＣＯ２の臨界温度を超える温度でのＣＯ２を用いて溶媒を抽出することである。これは通常、バッチで行われる。これは、方法の最後には、ＣＯ２流中の溶媒の出口濃度を１〜２％未満にする必要があるため、エアロゲル１ｋｇあたりで大量のＣＯ２を消費する。
【００１８】
バッチプロセスの代替として、超臨界流体を用いる固体の抽出で通例となっているように、カスケード操作による向流での準連続乾燥がある。しかし、この方法は、多数の容器（段数＝容器の数）のために、高いプロセス関連費用と、高い装置コストに関連する。
【００１９】
ＵＳ５９６２５３９は、シミュレート連続運転モードで運転されるＣＯ２によるエアロゲルの超臨界乾燥のための半連続方法を記載している。ここでは、ｎ個の圧力容器が並行して運転され、超臨界乾燥の抽出プロセスでそれぞれ時間Δｔだけオフセットして配置されている。このようにして、一定の排出流量及び一定の必要な入口流量が時間の経過とともに生じる。
【００２０】
ＫＲ２０１０００８６２９７は、超臨界流体を用いたエアロゲル粒子の連続的な向流乾燥のための方法を開示している。０．１〜１ｍｍの直径を有するエアロゲル粒子が、超臨界ＣＯ２又は超臨界メタノールに向流しながら搬送スクリューで導かれる。
【００２１】
特許ＵＳ６５１６５３７は、向流モードでミクロ多孔質シリカビーズ（２〜１２ｍｍ）の連続の超臨界又は近超臨界の乾燥を行うための方法を開示しており、この方法では、粒子は、イソプロパノールからなる乾燥流体流に対向して移動床で導かれる。粒子は、超臨界流体又は流体の超臨界混合物中で容器の底部に位置し、排出容器又は２つの交互の排出容器を介して減圧される。
【００２２】
先行技術から知られている方法は、高い装置費用と関連し、及び／又は長い滞留時間と高い材料消費を伴うという欠点を有している。
【先行技術文献】
【特許文献】
【００２３】
【特許文献１】ＵＳ２８６８２８０
【特許文献２】ＵＳ４８４５０５６
【特許文献３】ＵＳ７，７８１，４９２Ｂ２
【特許文献４】ＵＳ９，０７３，７５９Ｂ２
【特許文献５】ＵＳ２０１７／００８１４９４Ａ１
【特許文献６】ＷＯ２０１８／００７７４０Ａ１
【特許文献７】ＵＳ５，３０６，５５５
【特許文献８】ＵＳ５，６８６，０３１
【特許文献９】ＵＳ６，６７０，４０２
【特許文献１０】ＵＳ３，１９５，６１３
【特許文献１１】ＵＳ７，７３１，７８３Ｂ２
【特許文献１２】ＵＳ５９６２５３９
【特許文献１３】ＫＲ２０１０００８６２９７
【特許文献１４】特許ＵＳ６５１６５３７
【発明の概要】
【発明が解決しようとする課題】
【００２４】
先行技術に続いて、本発明の目的は、経済的に運転でき、かつ低い装置費用で運転できるメソ多孔質及びマクロ多孔質ゲル粒子の乾燥方法を提供することであった。
【課題を解決するための手段】
【００２５】
この目的は、ゲル粒子を乾燥させる方法、特にエアロゲルを製造する方法による、本発明によって達成され、該方法は以下の工程、
（ｉ）ゲル粒子（Ｐ１）と溶媒（ＬＭ）を含む懸濁液を提供する工程と、
（ｉｉ）前記懸濁液を二酸化炭素が向流で流れるカラムに導入する工程と、
（ｉｉｉ）前記カラムから乾燥したエアロゲル粒子を除去する工程と、
を含み、
前記懸濁液は前記カラムの頂部領域に導入され、前記乾燥したエアロゲル粒子は前記カラムの下部領域で除去され、
前記カラムの圧力及び温度は、二酸化炭素と溶媒の混合物が超臨界、又は実質的に超臨界であるように設定される。
【００２６】
本発明の目的のために、ゲルは、液体（ソルボゲル又はリヨゲルとして知られている）又は液体としての水（アクアゲル又はハイドロゲル）と接触するポリマーに基づく架橋系である。ポリマー相は、連続した三次元ネットワークを形成する。
【００２７】
本発明の文脈において、「超臨界」という用語は、作動圧力がそれぞれの動作温度において混合物の臨界圧力を超えるときに、ＣＯ２と溶媒の混合物は超臨界状態にあることを意味すると理解される。
【００２８】
本発明の文脈において、溶媒とＣＯ２の混合物の状態は、混合物の圧力及び／又は温度が混合物の臨界圧力及び／又は臨界温度を下回るが、相間に生じる界面張力が細孔構造の破壊につながらないようにすでに減少されているとき、「実質的に超臨界状態」と呼ばれる。
【００２９】
適切な圧力及び温度範囲が、広い範囲内で変化し得る。例えば、溶媒としてエタノールが使用される場合、本方法は、例えば、３０から２６０℃の範囲の温度及び７０から１６０バールの範囲の圧力で実施される。
【００３０】
本発明によれば、ＣＯ２は、例えばサイドドローを介して、例えば部分的な横断流によって、供給及び除去され得る。この運転モードは、より長い乾燥時間及び／又はより大きな粒子径に特に有利であることが証明されている。
【００３１】
本発明の文脈では、粒子は、２つ以上の交互排出容器を介して半連続的に除去され得る。有利には、カラムは、粒子が重力の結果として容器内に落下するように、排出容器の上方に設置され得る。
【００３２】
別の実施形態では、キャピラリーを介してバルブフリー方法で連続的に除去することも可能である。この場合、カラムは、好ましくは、粒子が重力の結果として落下する中間捕集容器の上に設置されている。キャピラリー入口のブロッキングを防ぐために、ＣＯ２流によって中間容器から粒子を排出するように流動化助剤が使用されるのが好ましい。
【００３３】
さらなる実施形態によれば、本発明は、したがって、得られるエアロゲル粒子がバルブフリー方法で連続的に除去される、上述したようなゲル粒子を乾燥させる方法に関する。
【００３４】
この方法では、例えば、エアロゲル粒子は、キャピラリーを介して加圧された保存容器、例えば向流抽出カラムから、周囲の圧力まで、バルブフリー方法で連続的に減圧される。本発明の文脈では、この場合、圧力は、例えば８０〜２００バールの範囲、好ましくは１００〜１５０バールの範囲であり得る。パイプの全長にわたる流体−壁摩擦、粒子−壁摩擦及び粒子−粒子摩擦／衝突による圧力降下は、ガス質量流量に応じて、好ましくは、保存容器と環境との間の圧力差を克服するのに正確に十分大きくなければならない。その結果、追加の圧力降下を形成するためのバルブが必要とされない。周囲圧力（又は実質的に周囲圧力）まで減圧された粒子は、最終的にサイクロン分離器又はフィルタによってガス流から分離され、回収される。
【００３５】
本発明によれば、乾燥は超臨界条件下で行われる。このような乾燥方法は、それ自体、当業者に知られている。超臨界条件とは、ＣＯ２又はゲル化溶媒を除去するために使用される任意の特定の溶媒混合物が超臨界状態にある温度及び圧力を示す。このようにして、溶媒が除去されたときのゲル本体の収縮を低減することができる。二酸化炭素は、特にその３１℃という好ましい臨界温度のため、特に温度感受性物質に好適である。一般に、乾燥流体の選択は様々な点に依存する。「近」臨界条件を設定したい場合、特に、乾燥される粒子又は最終生成物の熱安定性が、乾燥流体の選択を決定し、したがって、乾燥流体の臨界温度も制限する。
【００３６】
連続的な減圧は、圧力降下を大きく保つために、小径のパイプ／キャピラリーによって行われるのが好ましい。しかし、ブロッキングすることなく粒子を搬送するために、一定の直径を維持する必要がある。適切なパイプ内径は１．５ｍｍ〜５０ｍｍの範囲、好ましくは１．６ｍｍ〜２０ｍｍの範囲である。パイプ内径、固体の体積割合、パイプの長さ、内部構造体の種類と数、ガスの質量流量によって、パイプライン全体の圧力降下が決定される。
【００３７】
パイプ長さは３０ｍから４００ｍの範囲であり得、ガス質量流量は３ｋｇ／時間から２０ｔ／時間の範囲であり得る。
【００３８】
保存容器からの、例えば連続乾燥のためのカラムの底部からのキャピラリーへの粒子の排出は、好ましくは流動化助剤及び計量装置を用いて行われるが、エアロゲルの材料特性に応じて流動化助剤及び計量装置を用いずに行われることも可能である。減圧は、エアロゲルの細孔内でのＣＯ２の凝縮やＣＯ２の凍結を防ぐために、外部から加熱されたキャピラリーを介して行われる。加熱のために、管束熱交換器の場合と同様、パイプライン／キャピラリーは、単一のパイプで導かれ、熱伝導流体を有するシェルを多数通過させることができる。圧力降下を増加させるために、パイプ収縮及びパイプ拡張などの様々な内部構造体を、キャピラリーに組み込むことができる。
【００３９】
本発明のさらなる実施形態では、例えば窒素などの、より圧縮性が低い、超臨界ＣＯ２混和性の不活性ガスを、減圧の前、又は減圧の間に添加することができる。その結果、ガス混合物の圧力依存性の体積変化は小さくなり、発生する減圧速度が、同じ総ガス質量流量を有するサイクロンによるガス流の事前の部分的分離によって減少され得る。
【００４０】
本発明のさらなる実施形態では、減圧はまた、段階的に実施することができる：段階的減圧は、例えば上述の熱交換器のような２つ以上のキャピラリー部から構成される。キャピラリー部／熱交換器は、例えば、ジュールトムソン効果を補償するために必要なエネルギーを低減するために、又は低圧でジュール−トムソン効果をゾルの冷却に利用するために、異なる温度レベルで運転され得る。
【００４１】
例えば、異なる温度レベルを有する段階的減圧においては、第１段階では、５０℃で６０から１２０バールの範囲の圧力で運転させることができ、更なる段階では、２５℃で４０から６０バールの範囲の圧力で運転させることができ、第３段階では、５℃で１から４０バールの範囲の圧力で運転させることができる。
【００４２】
段階的減圧のさらなる実施形態は、段階間のサイクロンの相互接続である。個々の減圧段階の間では、エアロゲル粒子は、サイクロン又はフィルタでガス流の一部から分離されることができる。粒子のないガス流は、その後、リサイクルすることができる。粒子を含む残りのガス流は、次の減圧段階に進む。このようにして、減圧ガス流に必要な圧縮作業を低減することができる。
【００４３】
段階的減圧の両実施形態の組み合わせももちろん可能である。
【００４４】
本発明によれば、例えば、異なる温度レベルでの段階的減圧及びＣＯ２の部分的なリサイクルは、サイクロンでの分離と組み合わせることができる。例として、５０℃で８０から１２０バールの範囲の圧力での第１段階、サイクロンでの分離、４０℃で５５から８０バールの範囲の圧力での更なる分離段階、２５℃で４０から５５バールの範囲の圧力での更なる段階、及び任意に５℃で１から４０バールの範囲の圧力での更なる段階が可能である。
【００４５】
向流の確立及び維持のための、材料流と、乾燥流体と乾燥される粒子の流速の適切な比率又は適切な設定は、当技術分野での慣例的な実験の範囲内で当業者によって決定され得る。この設定は、特に、カラムの高さ、乾燥される粒子の内部物質移動及び熱移動、ならびに流動化点、すなわち乾燥される多孔質粒子の密度及び粒子径／粒子径分布、に依存する。
【００４６】
本発明の文脈では、方法は、好ましくは連続的に実施される。さらなる好ましい実施形態によれば、二酸化炭素の流れは循環される。
【００４７】
驚くべきことに、本発明による方法により、ゲル粒子を迅速かつ穏やかに乾燥させることができることが見出された。本発明によれば、特に、敏感な材料であっても十分に乾燥させることができるように、低温で乾燥を実施することが可能である。
【００４８】
本発明によれば、本方法は、ゲル粒子が好ましくは二酸化炭素の流れの中で沈降するよう、ここで実施される。
【００４９】
さらなる実施形態によれば、本発明は、したがって、ゲル粒子が向流で沈降する上述したようなゲル粒子を乾燥させる方法に関する。
【００５０】
ＣＯ２出口における溶媒の質量比の適切な範囲は、ＣＯ２の質量流量及びカラムの高さに依存して広い範囲内で変化し得る。本発明の文脈では、溶媒、例えば、ＣＯ２中のエタノールの出口質量比は、約３０％から９８％までの範囲で変化することができる。
【００５１】
本発明の文脈では、質量流量は、粒子が依然として沈降するように、それ自体当業者に周知の原則によってカラムの直径に依存して設定される。
【００５２】
さらなる実施形態によれば、本発明は、したがって、乾燥したエアロゲル粒子が得られるようにＣＯ２質量流量が設定される、上述したようなゲル粒子を乾燥させる方法に関する。
【００５３】
本発明の文脈では、ＣＯ２質量流量は、例えば、０．７５ｋｇ／時間から２５ｔ／時間の範囲に設定される。
【００５４】
さらなる実施形態によれば、本発明は、したがって、ＣＯ２質量流量が０．７５ｋｇ／時間から２５ｔ／時間の範囲に設定される、上述したようなゲル粒子を乾燥させる方法に関する。
【００５５】
本発明の文脈では、例えば平均直径が２０μｍから１０００μｍの範囲、好ましくは２０μｍから５００μｍの範囲、より好ましくは５０μｍから２５０μｍの範囲であるゲル粒子を乾燥させることが可能である。
【００５６】
さらなる実施形態によれば、本発明は、したがって、ゲル粒子が２０μｍから１０００μｍの範囲の平均直径を有する、上述したようなゲル粒子を乾燥させる方法に関する。
【００５７】
粒子は、好ましくは、超臨界ＣＯ２に向流して自由落下でカラムを通って導かれる。驚くべきことに、移動床と比較して著しく短い自由落下の滞留時間が、粒子を乾燥させるのに十分であることと、搬送や関連する更なる内部構造体が必要ないことが示された。
【００５８】
提示された方法は、特に２０μｍから５００μｍの範囲の比較的小さな粒子の連続的向流乾燥に適し、及び、乾燥容器内に搬送スクリューや移動内部構造体が必要ないという利点を有している。
【００５９】
エアロゲル粒子は、一種の向流抽出カラムにおいて混合物の臨界点以上でＣＯ２と向流で連続的に乾燥される。ＣＯ２に容易に溶解する有機溶媒に懸濁したゲル粒子からなるゲル粒子懸濁液は、ポンプでカラムの頂部に供給される。ゲル粒子は、上向きに流れるＣＯ２に対向して重力場の中でカラムの底部に沈降する。超臨界ＣＯ２はカラムの底部から頂部へ流れ、その過程でゲル粒子から溶媒を抽出する。完全に乾燥した（無溶媒）、好ましくはメソ多孔質なエアロゲル粒子は、このようにしてカラムの底部で得られ、一方、高負荷の溶媒／ＣＯ２流がカラムの頂部で得られる。
【００６０】
粒子径は、連続的な向流抽出において決定的な要因となる。ＣＯ２質量流量が一定の場合、粒子径は乾燥時間とカラム内の滞留時間を決定する。処理条件が一定の場合、粒子径が増加するとともに、乾燥時間／滞留時間の比率が増加する、これは第一に必要な乾燥時間が長くなり、同時に滞留時間が短くなるからである。
【００６１】
同様に、粒子径が一定の場合、乾燥時間／滞留時間の比率は、特に処理パラメータによって滞留時間を変化させることによって、設定されることができる。滞留時間は、ＣＯ２密度と上向きのＣＯ２質量流量によって影響される。粒子の落下方向に対向して上向きのＣＯ２質量流量を増加させることは、相対速度を変えないという条件では、粒子の絶対速度を低下させ、したがって滞留時間を増加させる。必要な乾燥時間／滞留時間の比は、１未満であることが好ましい。
【００６２】
ゲル粒子を製造するための適切な方法は、それ自体が知られている。本発明の文脈において、ゲルは、例えば、有機ゲル又は無機ゲルであってよい。
【００６３】
原則として、ゲルは、好適な前駆体の加水分解及びそれに続く縮合（ゲル化）によって製造することができる。
【００６４】
無機又はハイブリッド材料に適切なゲル材料前駆体は、無機、又は有機成分と無機成分の混合物であり得る。ゾルは、様々な方法でゲル化を誘導するために触媒され得る。例としては、希釈した金属酸化物ゾルのｐＨ及び／又は温度を、ゲル化が生じる点に設定することが含まれる。無機エアロゲルを形成するのに適した材料としては、金属の酸化物、遷移金属、及び酸化物を形成することが可能な半金属、例えばシリコン、アルミニウム、チタン、ジルコニウム、ハフニウム、イットリウム、バナジウムなどが挙げられる。
【００６５】
無機エアロゲルを形成するための主な合成経路は、適当な金属アルコキシドの加水分解及び縮合であってよい。
【００６６】
有機ゲルのゲル化のための適切な前駆体は、当業者には同様に知られている。
【００６７】
適切なゲルは、例えば多糖類含有材料に基づくもの、例えばアルギン酸塩などである。例えば、アルギン酸ナトリウムなどのアルカリ金属アルギン酸塩は水溶性であるのに対し、アルギン酸カルシウムなどのアルカリ土類金属アルギン酸塩は水に不溶性であることが知られている。したがって、ゲルは、水溶性多糖類、特にアルギン酸塩などの天然多糖類から製造することができる。本発明によれば、好ましくは、水溶性多糖類を用いてゲルを形成することが可能である。これらの中でも、天然多糖類及び／又はその誘導体の使用は、その安定性、利用可能性、再生可能性、及び低毒性の点で特に魅力的である。
【００６８】
本発明に関して、「水溶性」とは、水への溶解度が、ゲルを生成するのに使用できる溶液を形成するのに十分であることを意味する。本発明によれば、ゲルは、水溶性多糖類と適切な架橋剤とから形成される。本発明の方法に使用される多糖類は、架橋剤を用いてゲルを形成するのに適したものでなければならず、特に、適切な官能基を有していなければならない。寒天、アルギン酸、カラギーナン、セルロース、ヒアルロン酸、ペクチン、デンプン、キサンタンガムなどの天然多糖類、及び改質セルロース、キチン、キトサンなどの半合成多糖類が特に好ましい。
【００６９】
本発明によれば、ヒドロゲルが形成され、該ヒドロゲルは、次いで溶媒交換を受ける。本発明によれば、水溶性多糖類は、好ましくは、寒天、アルギン酸、カラギーナン、セルロース、ヒアルロン酸、ペクチン、デンプン、キサンタンガム、改質セルロース、キチン及びキトサンからなる群から選択される。
【００７０】
さらなる天然又は合成親水コロイド形成ポリマーは、水溶液系でゲル又は粘性溶液を形成する（部分的に）水溶性の天然又は合成ポリマーを含む。それらは、さらなる天然多糖類、その合成的に加工された誘導体、又は合成ポリマーから慎重に選択される。さらなる多糖類としては、例えば、カラギーナン、ペクチン、トラガカント、グアーガム、イナゴマメ種子粉、寒天、アラビアガム、キサンタンガム、天然及び加工デンプン、デキストラン、デキストリン、マルトデキストリン、キトサン、グルカン、例えばβ−カルボキシメチルセルロース、１，３−グルカン、β−１，４−グルカン、セルロース、ムコ多糖類、特にヒアルロン酸が挙げられる。合成ポリマーとしては、セルロースエーテル、ポリビニルアルコール、ポリビニルピロリドン、合成セルロース誘導体、例えばメチルセルロース、カルボキシセルロース、カルボキシメチルセルロース、特にナトリウムカルボキシメチルセルロース、セルロースエステル、セルロースエーテル、例えばヒドロキシプロピルセルロース、ポリアクリル酸、ポリメタクリル酸、ポリ（メチルメタクリレート）（ＰＭＭＡ）、ポリメタクリレート（ＰＭＡ）、ポリエチレングリコールなどが挙げられる。これらのポリマーの混合物もまた使用することができる。
【００７１】
反応温度は、０から１００℃、好ましくは５から７５℃、特に１０から５０℃の範囲であり得る。ゾル濃度、すなわち溶媒中の試薬の濃度は、０．２５質量％から６５質量％、好ましくは０．５質量％から６０質量％、特に１質量％から１０質量％の範囲であり得る。
【００７２】
原則として、任意の溶媒（ＬＭ）は、二酸化炭素と混和性があること、又は結果として得られるゲルから溶媒を除去することが可能である十分な沸点を有することがある限り使用され得る。一般に、溶媒は、当該分野で知られている他の液体を使用することもできるが、低分子量の有機化合物、すなわち、１から６個の炭素原子、好ましくは２から４個の炭素原子を有するアルコールである。可能な溶媒の例としては、ケトン、アルデヒド、アルキルアルカノエート、ホルムアミド、Ｎ−メチルピロリドン、Ｎ−エチルピロリドンなどのアミド、ジメチルスルホキシドなどのスルホキシド、脂肪族及び脂環式ハロゲン化炭化水素、ハロゲン化芳香族化合物、ならびにフッ素含有エーテルなどが挙げられる。上記化合物の２つ以上の混合物も可能である。
【００７３】
他の有用な液体の例としては、酢酸エチル、アセト酢酸エチル、アセトン、ジクロロメタン、イソプロパノール、メチルエチルケトン、テトラヒドロフラン、プロピレンカルボネートなどが挙げられるが、これらに限定されない。
【００７４】
溶媒のさらなる可能性は、アセタール、特にジエトキシメタン、ジメトキシエタン及び１，３−ジオキソランである。
【００７５】
ジアルキルエーテル及び環状エーテルもまた、溶媒として適している。好ましいジアルキルエーテルは、特に２〜６個の炭素原子を有するものであり、特にメチルエチルエーテル、ジエチルエーテル、メチルプロピルエーテル、メチルイソプロピルエーテル、プロピルエチルエーテル、エチルイソプロピルエーテル、ジプロピルエーテル、プロピルイソプロピルエーテル、ジイソプロピルエステルエーテル、メチルブチルエーテル、メチルイソブチルエーテル、メチルｔ−ブチルエーテル、エチルｎ−ブチルエーテル、エチルイソブチルエーテル、及びエチルｔ−ブチルエーテルである。好ましい環状エーテルは、特にテトラヒドロフラン、ジオキサン及びテトラヒドロピランである。溶媒としてアルデヒド及び／又はケトンが特に好ましい。溶媒として好適なアルデヒド又はケトンは、特に、一般式Ｒ２−（ＣＯ）−Ｒ１に対応するものであり、式中、Ｒ１及びＲ２は、それぞれ水素であるか、又は１、２、３、４、５、６又は７個の炭素原子を有するアルキル基である。好適なアルデヒド又はケトンは、特にアセトアルデヒド、プロピオンアルデヒド、ｎ−ブチルアルデヒド、イソブチルアルデヒド、２−エチルブチルアルデヒド、バレルアルデヒド、イソペントアルデヒド、２−メチルペントアルデヒド、２−エチルヘキサアルデヒド、アクロレイン、メタクロレイン、クロトンアルデヒド、フルフラール、アクロレイン二量体、メタクロレイン二量体Ｂ、１，２，３，６−テトラヒドロベンズアルデヒド、６−メチル−３−シクロヘキセンアルデヒド、シアノアセトアルデヒド、エチルグリオキシレート、ベンズアルデヒド、アセトン、ジエチルケトン、メチルエチルケトン、メチルイソブチルケトン、メチルｎ−ブチルケトン、メチルペンチルケトン、ジプロピルケトン、エチルイソプロピルケトン、エチルブチルケトン、ジイソブチルケトン、５−メチル−２−アセチルフラン、２−アセチルフラン、２−メトキシ−４−メチルペンタン−２−オン、５−メチルヘプタン−３−オン、２−ヘプタノン、オクタノン、シクロヘキサノン、シクロペンタノン、及びアセトフェノンなどが挙げられる。
【００７６】
また、上述したアルデヒドやケトンを混合物の形態で使用することもできる。多くの場合、特に好適な溶媒は、上記溶媒から選択される２つ以上の完全に混和性のある化合物を使用することによって得られる。
【００７７】
したがって、さらなる実施形態によれば、本発明は、溶媒（ＬＭ）がメタノール、エタノール、プロパノール、ブタノール、ペンタノール及びヘキサノールからなる群から選択される、上述したようなゲル粒子を乾燥させる方法に関する。
【００７８】
さらに、本発明によれば、１つ以上の補助剤が懸濁液中に存在してよい。補助剤としては、充填剤、緩衝物質などのｐＨ調整剤、安定剤、共溶媒、薬学的及び美容学的に慣用的な又は他の染料及び顔料、防腐剤、栄養補助食品、ビタミン、活性剤、可塑剤、滑剤及び潤滑剤が挙げられる。
【００７９】
本発明の方法はまた、更なる工程、例えば好適な処理工程を含むことができる。
【００８０】
超臨界抽出の終了時には、適切な時間消費と組み合わせて最適な材料特性を可能にする速度で圧力が解放され、粒子がカラムから除去される。
【００８１】
本発明による方法によれば、改善された粒子径及び気孔率を有するエアロゲル粒子を得ることができることが見出された。特に、高表面積と高細孔容積を有する安定で乾燥した高多孔質エアロゲル粒子が得られる。
【００８２】
バルブを介したＬＴＳＣＤ方法による乾燥後の温度感受性物質の連続減圧は、現在存在しない、なぜなら、ジュールトムソン効果を補償するために、減圧前にエアロゲル粒子−ＣＯ２流を強く加熱しなければならないからである。提示した方法では、適切な温度でより長い距離にわたって加熱が行われるため、エアロゲル製品が受ける最高温度を低減することが可能となる。
【００８３】
連続バルブフリー減圧は知られているが、これまで多孔質材料には使用されていなかった。特にエアロゲルの場合、細孔構造を得るために必要とされる先行技術で規定されている低い減圧率のため、連続減圧は可能ではないように思われた。エアロゲルのバルブフリー連続減圧により、ＬＴＳＣＤ方法によるエアロゲルの真に連続的な製造方法が初めて可能となった。これは、別個の大容量の排出容器を必要としないことを意味する。バルブフリー減圧はまた、粒子の減圧のためのバルブの使用に伴う摩耗及びブロッキングの問題が回避されるという結果を有する。
【００８４】
本発明の方法で得られる生成物は、体積比で少なくとも７０％の気孔率を有する多孔質エアロゲルから形成されたマイクロメートルサイズの粉末である。粒子の大きさは一般に様々であり得、粒子の大きさは２０μｍから１０００μｍの範囲である。本発明によって得られるエアロゲルは、無機エアロゲル又は有機エアロゲルであり得る。
【００８５】
さらなる実施形態では、エアロゲルは、約２ｎｍから約１００ｎｍ、例えば、５ｎｍから５５ｎｍの範囲内、又は１０ｎｍから５０ｎｍの範囲内の平均細孔径を有する。さらなる実施形態では、乾燥ゲル材料の平均細孔径は、約４ｎｍ、約６ｎｍ、約８ｎｍ、約１０ｎｍ、約１２ｎｍ、約１４ｎｍ、約１６ｎｍ、約１８ｎｍ、約２０ｎｍ、約２５ｎｍ、約３０ｎｍ、約３５ｎｍ、約４０ｎｍ又は約４５ｎｍ、約５０ｎｍ又は他に約５５ｎｍであり得る。本発明の文脈において、表面積、細孔サイズ及び細孔容積は、特に明記されていない限り、ＩＳＯ  ９２７７：２０１０に従ってＢＥＴにより測定された。この国際規格は、Ｂｒｕｎａｕｅｒ−Ｅｍｍｅｔｔ−Ｔｅｌｌｅｒ（ＢＥＴ）法による物理的に吸着したガスの量の測定によって、分散体（例えば、ナノ粉体）又は多孔質固体の外部の比表面積と内部の比表面積との合計を決定する方法について規定している。これは、１９８４年及び１９９４年の国際純粋応用化学連合（ＩＵＰＡＣ）の推奨を考慮している。
【００８６】
さらなる態様によれば、本発明は、したがって、ゲル粒子が２から１００ｎｍの範囲の平均細孔径を有する、上述したようなゲル粒子を乾燥させる方法に関する。
【００８７】
さらなる態様によれば、本発明はまた、上述したようなゲル粒子を乾燥させる方法によって得ることができる又は得られたエアロゲル粒子に関する。
【００８８】
本発明の方法によって得られた又は得ることができるエアロゲル粒子は、様々な用途に適している。
【００８９】
本発明はまた、粉状ナノ多孔質材料を含む建築材料及び真空断熱パネル、並びに断熱材のための粉状ナノ多孔質材料の使用にも関する。本発明により得られる材料は、好ましくは、特に建物の熱に関する絶縁のため、又は、特に移動輸送用途又は固定用途、例えば移動用途の冷却装置の保冷に関する絶縁のために使用される。繊維は、機械的補強の添加剤として使用され得る。
【００９０】
さらなる態様によれば、本発明はまた、医療及び医薬用途のための、食品のための添加剤又は添加剤の担体材料としての、触媒担体としての、化粧品、衛生、洗浄及びクリーニング用途のための、センサー製造のための、断熱材のための、又はＶＩＰのコア材料としての、上述のようなゲル粒子を乾燥させる方法によって得ることができる又は得られたエアロゲル粒子の使用に関する。
【００９１】
本発明のさらなる実施形態は、特許請求の範囲及び実施例に見出すことができる。本発明による主題／方法の特徴、又は上記に列挙され、以下に説明される本発明による使用の特徴は、本発明の範囲から逸脱することなく、それぞれの場合において特定された組合せだけでなく、他の組合せにおいても使用できることが理解されるであろう。したがって、例えば、好ましい特徴と特に好ましい特徴との組み合わせ、又は、さらに特徴づけられていない特徴と特に好ましい特徴などの組み合わせも、この組み合わせが明示的に言及されていないとしても、暗黙的に包含される。
【００９２】
本発明の例示的な実施形態を以下に列挙するが、本発明を限定するものではない。本発明はまた、特に、従属の参照から生じるそれらの実施形態、それゆえ以下に特定される組み合わせを包含する。
【００９３】
１．ゲル粒子を乾燥させるための方法であって、該方法は、
（ｉ）ゲル粒子（Ｐ１）と溶媒（ＬＭ）を含む懸濁液を提供する工程と、
（ｉｉ）前記懸濁液を二酸化炭素が向流で流れるカラムに導入する工程と、
（ｉｉｉ）前記カラムから乾燥したエアロゲル粒子を除去する工程と、
を含み、
前記懸濁液は前記カラムの頂部領域に導入され、前記乾燥したエアロゲル粒子は前記カラムの下部領域で除去され、
前記カラムの圧力及び温度は、二酸化炭素と溶媒の混合物が実質的に超臨界、又は超臨界であるように設定される、方法。
【００９４】
２．前記ゲル粒子が向流中で沈降する、実施形態１による方法。
【００９５】
３．得られた前記エアロゲル粒子は、バルブフリー方式で連続的に除去される、実施形態１及び２による方法。
【００９６】
４．ＣＯ２質量流量は乾燥したエアロゲル粒子が得られるように設定される、実施形態１〜３のいずれか１つによる方法。
【００９７】
５．ＣＯ２質量流量は０．７５ｋｇ／時間から２５ｔ／時間の範囲に設定される、実施形態１から４までのいずれか１つによる方法。
【００９８】
６．前記ゲル粒子は、２０μｍから１０００μｍの範囲の平均直径を有する、実施形態１から５のいずれかに１つによる方法。
【００９９】
７．前記ゲル粒子は、２から１００ｎｍの範囲の平均細孔径を有する、実施形態１から６までのいずれか１つによる方法。
【０１００】
８．前記溶媒（ＬＭ）は、メタノール、エタノール、プロパノール、ブタノール、ペンタノール及びヘキサノールからなる群から選択される、実施形態１から７のいずれか１つによる方法。
【０１０１】
９．実施形態１から８のいずれか１つによる方法によって得ることができる又は得られたエアロゲル粒子。
【０１０２】
１０．ゲル粒子を乾燥させるための方法によって得ることができる又は得られたエアロゲル粒子であって、該方法は、
（ｉ）ゲル粒子（Ｐ１）と溶媒（ＬＭ）を含む懸濁液を提供する工程と、
（ｉｉ）前記懸濁液を二酸化炭素が向流で流れるカラムに導入する工程と、
（ｉｉｉ）前記カラムから乾燥したエアロゲル粒子を除去する工程と、
を含み、
前記懸濁液は前記カラムの頂部領域に導入され、前記乾燥したエアロゲル粒子は前記カラムの下部領域で除去され、
前記カラムの圧力及び温度は、二酸化炭素と溶媒の混合物が実質的に超臨界、又は超臨界であるように設定される、エアロゲル粒子。
【０１０３】
１１．前記ゲル粒子が向流中で沈降する、実施形態１０によるエアロゲル粒子。
【０１０４】
１２．得られた前記エアロゲル粒子は、バルブフリー方式で連続的に除去される、実施形態１０又は１１によるエアロゲル粒子。
【０１０５】
１３．ＣＯ２質量流量は乾燥したエアロゲル粒子が得られるように設定される、実施形態１０から１２のいずれか１つによるエアロゲル粒子。
【０１０６】
１４．ＣＯ２質量流量は、０．７５ｋｇ／時間から２５ｔ／時間の範囲に設定される、実施形態１０から１３のいずれか１つによるエアロゲル粒子。
【０１０７】
１５．前記ゲル粒子は、２０μｍから１０００μｍの範囲の平均直径を有する、実施形態１０から１４のいずれか１つによるエアロゲル粒子。
【０１０８】
１６．前記ゲル粒子は、２から１００ｎｍの範囲の平均細孔径を有する、実施形態１０から１５のいずれか１つによるエアロゲル粒子。
【０１０９】
１７．前記溶媒（ＬＭ）は、メタノール、エタノール、プロパノール、ブタノール、ペンタノール及びヘキサノールからなる群から選択される、実施形態１０から１６のいずれか１つによるエアロゲル粒子。
【０１１０】
１８．医療及び医薬用途のための、食品のための添加剤又は添加剤の担体材料としての、触媒担体としての、化粧品、衛生、洗浄及びクリーニング用途のための、センサー製造のための、断熱材のための、又はＶＩＰのコア材料としての、実施形態１０から１７のいずれか１つによるエアロゲル粒子の使用、又は実施形態１から８のいずれか１つによる方法によって得られた又は得ることができるエアロゲル粒子の使用。
【０１１１】
以下、本発明を実施例によりさらに詳細に説明する。
【０１１２】
実施例
Ｉ．構成例
いくつかの概略的な計算と構成例を以下に示す。以下の構成では、運転条件（１２０バール、５０℃）と粒子特性（粒子の気孔率ε＝０．９３、ねじれ率τ＝２．５）は一定であると仮定されている。以下では、スループットも初期は非常に低いと想定されており、つまり流体相は純粋なＣＯ２で近似的に表されている。
【０１１３】
１．乾燥時間の計算
様々な直径の粒子の乾燥時間を、１次元の物質移動を仮定して、シミュレートした。流体（ＣＯ２とエタノール）の物理変数は、適切な混合則を有するＰｅｎｇ−Ｒｏｂｉｎｓｏｎ状態方程式を用いてモデル化した。粒子は、気孔率ε＝０．９３（Ｖｐｏｒｅｓ＝８ｃｍ３／ｇに相当）とねじれ率τ＝２．５を介して表されている。
【０１１４】
１．１  粒子内の拡散
以下の乾燥時間（表１）を、律速段階が粒子内での拡散であると仮定して計算した。粒子から周囲の流体相への物質移動は非常に大きいと仮定された。５μｍの大きな粒子の乾燥時間はわずか数ミリ秒であり、１００μｍまでの範囲では１秒未満である。
【０１１５】
【表１】
2022500536.tif 000002
【０１１６】
１．２  物質移動の考慮
表２に示した乾燥時間は、粒子から周囲の流体相への物質移動を考慮したものである。平均物質移動係数は、単一球体のＳｈ相関に基づいて計算された。興味深いことに、物質移動係数は粒子径のみの関数であり、流速の関数ではない、なぜなら、相対速度、したがってＲｅは一定であり、粒子が排出されると変化するだけだからである。
【０１１７】
【表２】
2022500536.tif 000003
【０１１８】
物質移動係数が無限と仮定した場合に対する、物質移動を考慮した場合の乾燥時間の相対的な変化は、小さい粒子径で最大になり、粒子径が大きくなるにつれて小さくなる。しかし、絶対的乾燥時間の変化は比較的少なく、乾燥時間は同程度のオーダーを維持する。
【０１１９】
２．粒子の排出：ＣＯ２質量流量と粒子径
乾燥時間の他に、向流カラムでの連続超臨界乾燥のもう１つの重要な態様は、粒子の流体力学と関連する滞留時間である。粒子の下降速度は、アルキメデス数とレイノルズ数の関係で表すことができる。ストークス領域とニュートン領域の間の遷移領域については、ＭＡＲＴＩＮに従って以下が適用される：
【数１】
2022500536.tif 000004
【０１２０】
Ｒｅ数から計算される（下降）速度は、粒子と周囲の流体の間の相対速度を表し、粒子径に依存する。したがって、上向きのＣＯ２流の大きさにより、粒子の絶対降下速度が減少するか、又は粒子がカラムの頂部を経由してＣＯ２流とともに排出される。
【０１２１】
内径ｄｉ＝２０．５７ｍｍ、したがって自由断面積Ａ＝３．３２Ｅ−０４ｍ２、カラム高さ５００ｍｍのカラムについて、様々な直径のアルギン酸塩エアロゲル粒子の計算された滞留時間が、様々なＣＯ２質量流量について表３にまとめられている。これは、湿潤粒子と完全乾燥粒子からなる粒子の平均見かけ密度に基づいている。
【０１２２】
【表３】
2022500536.tif 000005
【０１２３】
エアロゲル粒子の気孔率は、ＣＯ２流中の粒子の理論的な下降速度と滞留時間に大きな影響を与える。表４からわかるように、比較的低い気孔率には、より小さな粒子も排出されることなく乾燥することができ、そして／又は、より高いＣＯ２流量（すなわち、より高い粒子スループット）を同じカラム高さにおいて選択することができる。
【０１２４】
【表４】
2022500536.tif 000006
【０１２５】
３．所要乾燥時間／滞留時間の比に対する質量流量の影響
当然のことながら、カラムの長さを設定する場合、乾燥時間に対する滞留時間の比は１を超える必要がある。表５はカラム高さ５００ｍｍの場合の滞留時間／乾燥時間の比を示す。直径５００μｍの粒子は、０．５ｋｇ／時間〜３ｋｇ／時間のＣＯ２質量流量では、完全に乾燥しない。これは、ＣＯ２の質量流量をさらに増加させれば相殺することができるが、ただし、より小さな粒子が排出されることになる。あるいは、カラムの高さを長くすると滞留時間が比例して増加し、滞留時間／乾燥時間比が比例して増加する。カラムの高さを例えば１ｍに倍増すると、滞留時間／乾燥時間の比率が倍増し、直径ｄ＝５００μｍの粒子はより小さな粒子が排出されることなく乾燥する。
【０１２６】
【表５】
2022500536.tif 000007
【０１２７】
【表６】
2022500536.tif 000008
【０１２８】
４．乾燥に及ぼす粒子装荷の影響
前の大まかな計算では、ほぼ純粋なＣＯ２が出口にも存在する、すなわち、非常に低い粒子装荷だけで運転されると仮定されていた。産業用途において、向流運転の狙いは、エアロゲル１ｋｇあたりのＣＯ２使用量を削減するために、エタノール（ＥｔＯＨ）を可能な限り多く含むＣＯ２流をカラムの頂部から取り出すことである。そのためには、乾燥時間の延長を、対応するカラム高さの増加によって補う必要がある。例えば、表６に示されている、高さ１ｍのカラムで５００μｍの粒子を１ｌ／時間で乾燥させるには、１ｋｇ／時間以下のＣＯ２質量流量では達成されない（表７参照）。しかし、カラムを３ｍに増加すると、１ｋｇ／時間のＣＯ２で乾燥が達成され、６４％（質量比）のＥｔＯＨの高い排出比率を維持することができる。
【０１２９】
【表７】
2022500536.tif 000009
【０１３０】
ＩＩ．実施例
乾燥方法の原理的な実現可能性はパイロットプラントで実証できた。
【０１３１】
エタノール中に５０〜３００μｍ（１４％（体積比））の直径を有するアルギン酸ゲル粒子の懸濁液を２３ｍｌ／分で保存容器から長さ０．５ｍ、内径ｄｉ＝２０．６ｍｍのカラムの頂部に搬送した。運転圧力１２０バール、運転温度５０℃で、超臨界ＣＯ２を４０ｇ／分で粒子流に対して向流で搬送した。実験後、捕集容器を減圧した。
【０１３２】
ゲル粒子はＣＯ２流に逆で沈降し、遊離エタノールは、ＣＯ２よりも同様に高いエタノール−ＣＯ２混合物の密度にもかかわらず、ＣＯ２−エタノール混合流の頂部を介して排出される。移動床に比べて粒子の比較的短い滞留時間は、驚くべきことにエアロゲル粒子の完全な乾燥をもたらした。捕集容器に落下した粒子は、９．４ｃｍ３／ｇの細孔容積と５００ｍ２／ｇのＢＥＴ表面積を有し、同じゲル化方法で製造され、バッチで乾燥されたエアロゲル粒子と同様の特性を有する。
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
ゲル粒子を乾燥させるための、特にエアロゲルを製造するための方法であって、
（ｉ）ゲル粒子（Ｐ１）と溶媒（ＬＭ）を含む懸濁液を提供する工程と、
（ｉｉ）前記懸濁液を二酸化炭素が向流で流れるカラムに導入する工程と、
（ｉｉｉ）前記カラムから乾燥したエアロゲル粒子を除去する工程と、
を含み、
前記懸濁液は前記カラムの頂部領域に導入され、前記乾燥したエアロゲル粒子は前記カラムの下部領域で除去され、
前記カラムの圧力及び温度は、二酸化炭素と溶媒の混合物が実質的に超臨界、又は超臨界であるように設定され、得られた前記エアロゲル粒子は、バルブフリー方式で連続的に除去される、方法。
【請求項２】
前記ゲル粒子が向流中で沈降する、請求項１に記載の方法。
【請求項３】
ＣＯ２質量流量は乾燥したエアロゲル粒子が得られるように設定される、請求項１又は２に記載の方法。
【請求項４】
前記ゲル粒子は、２０μｍから１０００μｍの範囲の平均直径を有する、請求項１〜３のいずれか１項に記載の方法。
【請求項５】
前記ゲル粒子は、２から１００ｎｍの範囲の平均細孔径を有する、請求項１〜４のいずれか１項に記載の方法。
【請求項６】
前記溶媒（ＬＭ）は、メタノール、エタノール、プロパノール、ブタノール、ペンタノール及びヘキサノールからなる群から選択される、請求項１〜５のいずれか１項に記載の方法。
【請求項７】
請求項１〜６のいずれかの１項による方法によって得ることができる又は得られたエアロゲル粒子。
【請求項８】
医療及び医薬用途のための、食品のための添加剤又は添加剤の担体材料としての、触媒担体としての、化粧品、衛生、洗浄及びクリーニング用途のための、センサー製造のための、断熱材のための、又はＶＩＰのコア材料としての、請求項７に記載のエアロゲル粒子の使用、又は請求項１から６のいずれか１項に記載の方法によって得られた又は得ることができるエアロゲル粒子の使用。
【国際調査報告】
2022500536.tif 000010
2022500536.tif 000011
2022500536.tif 000012
2022500536.tif 000013
2022500536.tif 000014
2022500536.tif 000015